(57)【要約】【課題】本発明の課題については、ボールとチップ本体との潤滑性を高め、滑らかな筆感を得ることができ、書き味が良好で、かつ、ボールペンチップ内に発生する金属塩等を抑制することで経時安定性に優れた水性ボールペン用インキ組成物を提供することである。【解決手段】本発明の解決手段については、水、着色剤、アミノ酸誘導体、ＨＬＢ値が６〜１３であるリン酸エステル系界面活性剤、中和剤を含んでなる水性ボールペン用インキ組成物であり、前記アミノ酸誘導体の構造内にカルボキシル基を１基有し、かつ、前記アミノ酸誘導体と前記リン酸エステル系界面活性剤とのインキ組成物全質量に対する総含有量をＡ、前記中和剤のインキ組成物全質量に対する含有量をＢとした場合、０．５≦Ｂ／Ａ≦１０の関係であることを特徴とする水性ボールペン用インキ組成物を用いる。【選択図】        なし【特許請求の範囲】
【請求項１】
水、着色剤、アミノ酸誘導体、ＨＬＢ値が６〜１３であるリン酸エステル系界面活性剤、中和剤を含んでなる水性ボールペン用インキ組成物であり、前記アミノ酸誘導体の構造内にカルボキシル基を１基有し、かつ、前記アミノ酸誘導体と前記リン酸エステル系界面活性剤とのインキ組成物全質量に対する総含有量をＡ、前記中和剤のインキ組成物全質量に対する含有量をＢとした場合、０．５≦Ｂ／Ａ≦１０の関係であることを特徴とする水性ボールペン用インキ組成物。
【請求項２】
前記アミノ酸誘導体のインキ組成物全質量に対する含有量が、０．１〜３．０質量％であることを特徴とする請求項１に記載の水性ボールペン用インキ組成物。
【請求項３】
前記アミノ酸誘導体のアミノ基が、３級アミンの構造を有することを特徴とする請求項１または２に記載の水性ボールペン用インキ組成物。
【請求項４】
前記リン酸エステル系界面活性剤のアルキル基が直鎖アルコール系であることを特徴とする請求項１ない３のいずれか１項に記載の水性ボールペン用インキ組成物。
【請求項５】
前記アミノ酸誘導体のインキ組成物全質量に対する含有量をＸ質量％、前記リン酸エステル系界面活性剤のインキ組成物全質量に対する含有量をＹ質量％とした場合、０．１≦Ｙ／Ｘ≦８の関係であることを特徴とする請求項１ない４のいずれか１項に記載の水性ボールペン用インキ組成物。
【請求項６】
前記水性ボールペン用インキ組成物にベンゾトリアゾールを含んでなることを特徴とする請求項１ない５のいずれか１項に記載の水性ボールペン用インキ組成物。
【請求項７】
前記着色剤がフタロシアニン系顔料であることを特徴とする請求項１ない６のいずれか１項に記載の水性ボールペン用インキ組成物。
【請求項８】
インキ収容筒の先端部に、ボールを回転自在に抱持したステンレス綱材からなるボールペンチップを装着し、前記インキ収容筒内に請求項１ないし７のいずれか１項に記載の水性ボールペン用インキ組成物を収容してなることを特徴とする水性ボールペン。
【請求項９】
前記ボール材が超硬合金であることを特徴とする請求項８に記載の水性ボールペン。
【発明の詳細な説明】
【技術分野】
【０００１】
本発明は水性ボールペン用インキ組成物に関し、さらに詳細としては、書き味が良好で、かつ、ボールペンチップ内の析出物を抑制することで経時安定性に優れた水性ボールペン用インキ組成物に関するものである。
【背景技術】
【０００２】
従来より、ステンレス鋼材からなるチップ本体を用いたボールペンチップを装着したボールペンはよく知れている。こうしたステンレス鋼材からなるチップ本体を用いた水性ボールペンの場合には、ステンレス鋼材に含まれるマンガンやクロム等のマンガンイオンやクロムイオンが、インキ組成物中で反応することによって生じる金属塩等の析出物を防止するため、インキ組成物中にベンゾチアジアゾール化合物等の腐食防止剤や金属封鎖剤等を含有することが提案されている。
【０００３】
このような水性ボールペン用インキ組成物それを用いた水性ボールペンとしては、特開平８−４１４０９号「水性ボールペン用インキ組成物」にベンゾチアジアゾール化合物を用いた水性ボールペン用インキ組成物が開示されている。
【０００４】
ところで、特公平６−６６８９号「ペン体に直接供給する水性ボールペン用インク」に書き味を向上させるため、潤滑剤としてリン酸エステル系界面活性剤を含有した水性ボールペン用インキ組成物が開示されている。
【先行技術文献】
【特許文献】
【０００５】
【特許文献１】「特開平８−４１４０９号公報」
【特許文献２】「特開平６−５７１９４号公報」
【特許文献３】「特開２００８−２３８４５７号公報」
【特許文献４】「特開２００８−２７３１０５号公報」
【発明の概要】
【発明が解決しようとする課題】
【０００６】
しかしながら、特許文献１では、ベンゾチアジアゾール化合物を含有した水性ボールペン用インキが提案されているが、潤滑性が劣り、書き味が悪く、カスレ等も発生する問題を抱えていた。
【０００７】
また、特許文献２のように、書き味を向上させるため、潤滑剤として、リン酸エステル系界面活性剤を含有すると、リン酸エステル系界面活性剤とチップ内のマンガンイオンやクロムイオン等の金属イオンとが反応して金属塩が発生する。更にまた、リン酸エステル系界面活性剤は書き味が向上するが、特にＨＬＢ値が低いリン酸エステル系界面活性剤は、親油性が強くなりやすく、溶解性が悪いため、リン酸エステル系界面活性剤とチップ内の金属イオンとが反応して生じた金属塩が溶解しきれず析出物が発生してしまいやすい傾向があった。
【０００８】
そのため、上記の課題を解決するため、特許文献３では、カルボキシメチルポリエチレンイミンを含有した水性ボールペンや、特許文献４では、アミノポリホスホン酸を含有した水性ボールペンによって、書き味が良好であり、経時安定性に優れた水性ボールペンとする技術が開示されていた。
【０００９】
本発明の目的は、書き味が良好で、かつ、チップ本体内の金属塩による析出物を抑制することで経時安定性に優れた水性ボールペン用インキ組成物を提供することである。
【００１０】
本発明は、上記課題を解決するために、
「１．水、着色剤、アミノ酸誘導体、ＨＬＢ値が６〜１３であるリン酸エステル系界面活性剤、中和剤を含んでなる水性ボールペン用インキ組成物であり、前記アミノ酸誘導体の構造内にカルボキシル基を１基有し、かつ、前記アミノ酸誘導体と前記リン酸エステル系界面活性剤とのインキ組成物全質量に対する総含有量をＡ、前記中和剤のインキ組成物全質量に対する含有量をＢとした場合、０．５≦Ｂ／Ａ≦１０の関係であることを特徴とする水性ボールペン用インキ組成物。
２．前記アミノ酸誘導体のインキ組成物全質量に対する含有量が、０．１〜３．０質量％であることを特徴とする第１項に記載の水性ボールペン用インキ組成物。
３．前記アミノ酸誘導体のアミノ基が、３級アミンの構造を有することを特徴とする第１項または第２項に記載の水性ボールペン用インキ組成物。
４．前記リン酸エステル系界面活性剤のアルキル基が直鎖アルコール系であることを特徴とする第１項ない第３項のいずれか１項に記載の水性ボールペン用インキ組成物。
５．前記アミノ酸誘導体のインキ組成物全質量に対する含有量をＸ質量％、前記リン酸エステル系界面活性剤のインキ組成物全質量に対する含有量をＹ質量％とした場合、０．１≦Ｙ／Ｘ≦８の関係であることを特徴とする第１項ない第４項のいずれか１項に記載の水性ボールペン用インキ組成物。
６．前記水性ボールペン用インキ組成物にベンゾトリアゾールを含んでなることを特徴とする第１項ない第５項のいずれか１項に記載の水性ボールペン用インキ組成物。
７．前記着色剤がフタロシアニン系顔料であることを特徴とする第１項ない第６項のいずれか１項に記載の水性ボールペン用インキ組成物。
８．インキ収容筒の先端部に、ボールを回転自在に抱持したステンレス綱材からなるボールペンチップを装着し、前記インキ収容筒内に第１項ないし第７項のいずれか１項に記載の水性ボールペン用インキ組成物を収容してなることを特徴とする水性ボールペン。
９．前記ボール材が超硬合金であることを特徴とする第８項に記載の水性ボールペン。
」である。
【発明の効果】
【００１１】
本発明は、ボールとチップ本体との潤滑性を高め、ボールの回転をスムーズにすることで、書き味が良好で、かつ、チップ本体内の金属塩による析出物を抑制することで経時安定性に優れた水性ボールペン用インキ組成物を提供することができた。
【発明を実施するための最良の形態】
【００１２】
本発明の特徴は、カルボキシル基を１基有するアミノ酸誘導体とＨＬＢ値が６〜１３であるリン酸エステル系界面活性剤との総含有量、中和剤の含有量を特定比率に設定した水性ボールペン用インキ組成物とすることである。
【００１３】
リン酸エステル系界面活性剤は、ボールとチップ本体との潤滑性を高め、ボールの回転をスムーズにすることで、書き味を向上し、ボール座の摩耗抑制をしやすくするために用いる。その中でも、ＨＬＢ値が６〜１３であるリン酸エステル系界面活性剤を用いる必要がある。これは、ＨＬＢ値が１３以下であると、親油性が増して、ボールの潤滑性が向上し、書き味が向上し、ＨＬＢ値が低いほど親油性が増すため、潤滑性は良好となるが、ＨＬＢ値が６未満であると、親油性が強すぎて、経時安定性に影響が出てしまうためである。
【００１４】
しかし、水性ボールペン用インキ組成物中にリン酸エステル系界面活性剤を含んでなることで、チップ本体より溶出するマンガンイオンやクロムイオン等の金属イオンがリン酸エステル系界面活性剤と反応して金属塩が発生してしまうことがある。特にＨＬＢ値が６〜１３であるリン酸エステル系界面活性剤を用いた場合には、親油性が強い金属塩を形成するため、インキ組成物中に不溶な金属塩の析出物が発生してしまうという問題があった。
【００１５】
こうした、書き味の向上と金属塩による析出物の発生の抑制という問題を解決するため、本願発明では、水性ボールペン用インキ組成物中にカルボキシル基を１基有するアミノ酸誘導体を含んでなることが重要である。
【００１６】
本発明に用いるカルボキシル基を１基有するアミノ酸誘導体については、アミノ酸誘導体のアミノ基がアルコール構造（Ｒ−ＯＨ）を有することが好ましい。これらのアルコール構造を有すると、親水性が強くなりやすく、前記アミノ酸誘導体の水性インキ組成中への溶解安定性を向上しやすくなるためである。さらに、これらのアミノ基にアルコール構造を有するアミノ酸誘導体が、チップ本体より溶出する金属イオンに配位した際に錯体の外側に位置することになる。そのため、錯体の外側に親水性の強い構造が存在することにより錯体全体としても水性インキ組成中への溶解安定性が向上しやくなるため、水性インキ組成物中に不溶な金属塩の析出を抑制する効果がより得られやすい。そのため、アミノ酸誘導体の構造内にカルボキシル基以外に、親水性構造が存在することが好ましく、前記アミノ酸誘導体のアミノ基がアルコール構造を有することが好ましい。
【００１７】
さらに、前記カルボキシル基を１基有するアミノ酸誘導体のアミノ基は、１級アミン、２級アミン、３級アミンなどの構造を有するものが挙げられるが、３級アミンの構造を有することが好ましい。これは、アミノ酸のアミノ基が１級もしくは２級アミンの場合、親水性に劣る傾向があるため、水性インキ組成中への溶解安定にカルボキシル基が使われてしまい、本願発明で望む金属塩の析出抑制効果が得られにくいためである。そのため、アミノ酸誘導体のアミノ基がアルコール構造を有する３級アミンであることが好ましい。
【００１８】
本発明では、中和剤を用いる必要がある。これにより、アミノ酸誘導体のカルボキシル基の水素イオンを乖離させ、金属イオンを包み込む効果を促進できる。さらに、リン酸エステル系界面活性剤、構造内にカルボキシル基を１基有するアミノ酸誘導体を含んでなるため、インキは酸性が強くなり，インキ成分の安定性に影響がでてしまう。そのため中和剤を添加することでｐＨ値を調整する必要がある。
【００１９】
中和剤の含有量については、前記アミノ酸誘導体と前記リン酸エステル系界面活性剤とのインキ組成物全質量に対する総含有量をＡ質量％、前記中和剤のインキ組成物全質量に対する含有量をＢ質量％とした場合、チップ本体内の金属塩の析出物の発生を抑制する効果を奏するためには、０．５≦Ｂ／Ａ≦１０の関係とする必要がある。さらに、Ｂ／Ａ＜０．５だと、前記アミノ酸誘導体と前記リン酸エステル系界面活性剤の中和が不十分で、インキは酸性が強くなってしまい、インキ経時安定性への影響や、金属製のボールペンチップやボールの腐食の影響が発生や、Ｂ／Ａ＞１０だと、インキはアルカリ性が強くなってしまい、インキ経時安定性への影響が発生するためである。よりインキ経時を考慮すれば、１≦Ｂ／Ａ≦５の関係が好ましく、最も好ましくは、１．５≦Ｂ／Ａ≦３の関係が好ましい。
【００２０】
また、ｐＨ値については、７．０〜１０．０が好ましい。これは、ｐＨ値が７未満で酸性領域であると、着色剤や界面活性剤などのインキ成分に対する安定性への影響や、金属製のボールペンチップやボールの腐食に影響が発生するためで、ｐＨ値が１０を超えて強アルカリ側に寄っても、同様にインキ成分に対する安定性への影響が発生してしまうためである。より考慮すれば、ｐＨ値が７．０〜９．０がより好ましい。
【００２１】
前記カルボキシル基を１基有するアミノ酸誘導体の具体例としては、金属塩による析出物の発生の抑制と、ボールペンチップやボールの腐食の抑制を考慮すれば、ジヒドロキシエチルグリシンおよび／またはその塩が好ましい。具体的には、キレストＧ５０、キレストＧＡ（キレスト（株））などが挙げられる。
【００２２】
また、前記カルボキシル基を１基有するアミノ酸誘導体の含有量は、インキ組成物全量に対し、０．０１質量％より少ないと、金属塩の析出物を抑制する効果が弱くなるおそれがあり、３．０質量％を越えると、インキ経時が不安定性になるため、インキ組成物全量に対し、０．１〜３．０質量％とする。より考慮すれば、インキ組成物全量に対し、０．１〜１．０質量％が好ましく、最も好ましくは、０．１〜０．５質量％が好ましい。
【００２３】
本発明で用いるＨＬＢ値が６〜１３であるリン酸エステル系界面活性剤については、より潤滑性や経時安定性を考慮すれば、ＨＬＢ値が７〜１２であるリン酸エステル系界面活性剤が好ましく、より考慮すれば、ＨＬＢ値が１０〜１２であるリン酸エステル系界面活性剤が好ましい。リン酸エステル系界面活性剤としては、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられ、前記リン酸エステル系界面活性剤のアルキル基は、スチレン化フェノール系、ノニルフェノール系、オクチルフェノール系、ラウリルアルコール系、トリデシルアルコール系、オクチルアルコール系等が挙げられる。この中でも、フェニル骨格を有すると立体障害により潤滑性に影響が出やすいため、リン酸エステル系界面活性剤のアルキル基は、直鎖アルコール系のラウリルアルコール系、トリデシルアルコール系、オクチルアルコール系、長鎖アルコール系（アルキル基の炭素数１０〜１５）を用いることが好ましい。より潤滑性とインキ経時安定性を考慮すれば、ラウリルアルコール系、トリデシルアルコール系を用いることが好ましい。これらは、単独または２種以上混合して使用してもよい。
尚、ＨＬＢは、一般式として、ＨＬＢ＝７＋１１．７ｌｏｇ (Ｍｗ／Ｍｏ)、（Ｍｗ；親水基の分子量、Ｍｏ；親油基の分子量）から求めることができる。
【００２４】
また、前記リン酸エステル系界面活性剤の具体例としては、プライサーフシリーズ（第一工業製薬（株）の中から、ラウリルアルコール系としては、プライサーフＡ２０８Ｂ：ＨＬＢ値６、プライサーフ２１０Ｂ：ＨＬＢ値９、プライサーフ２１３Ｂ：ＨＬＢ値１２、トリデシルアルコール系としては、プライサーフ２１２Ｃ：ＨＬＢ値９、プライサーフ２１５Ｃ：ＨＬＢ値１１、オクチルアルコール系としては、プライサーフＡ２０８Ｆ：ＨＬＢ値８、長鎖アルコール系としては、プライサーフ２０８Ｎ（アルキル基の炭素数１２と１３の混合物）：ＨＬＢ値７などが挙げられる。これ等のリン酸エステル系界面活性剤は、単独又は２種以上混合して使用してもよい。
【００２５】
前記リン酸エステル系界面活性剤の含有量は、インキ組成物全量に対し、０．１質量％より少ないと、所望の潤滑性が得られず、書き味が悪く筆跡にカスレ等が発生するおそれがあり、５．０質量％を越えると、インキ経時が不安定性になるおそれがあるため、インキ組成物全量に対し、０．１〜５．０質量％が好ましいが、さらに筆感をより高め、良好なインキ経時を得るために、前記リン酸エステル系界面活性剤の含有量は、インキ組成物全量に対し、０．５〜３．０質量％が最も好ましい。
【００２６】
さらに、前記アミノ酸誘導体のインキ組成物全質量に対する含有量をＸ質量％、前記リン酸エステル系界面活性剤のインキ組成物全質量に対する含有量をＹ質量％とした場合、０．１≦Ｙ／Ｘ≦１０の関係とすることが好ましい。これは、Ｙ／Ｘ＜０．１だと、前記アミノ酸誘導体の有効濃度が余剰となり、リン酸エステル系界面活性剤よりも強い界面活性効果を示しやすく、その結果、リン酸エステル系界面活性剤による潤滑効果を得られにくくなりやすい。また、Ｙ／Ｘ＞１０だと、リン酸エステル系界面活性剤と反応して発生する金属塩を抑制しづらくなるためである。より考慮すれば、１≦Ｙ／Ｘ≦５の関係が好ましく、最も好ましくは、１≦Ｙ／Ｘ≦３の関係が好ましい。
【００２７】
本発明で用いる中和剤として、具体的には、モノエタノールアミン、ジエタノールアミン、トリエタノールアミン、ジメチルエタノールアミン、Ｎ−メチルエタノールアミン、Ｎ−メチルジエタノールアミン、ジイソプロパノールアミン等のアルカノールアミンや、トリエチルアミン、ジエチルアミン、ジプロピルアミン、アミルアミン等の有機アミンや、水酸化ナトリウム、水酸化カリウム、水酸化リチウム等のアルカリ金属塩が挙げられる。その中でも、前記アミノ酸誘導体やリン酸エステル系界面活性剤を中和安定することを考慮すれば、有機アミンを用いることが好ましく、より考慮すれば、アルカノールアミンを用いることが好ましく、より弱塩基性であるトリエタノールアミンを用いることが最も好ましい。これらの中和剤は単独又は２種以上混合して使用してもかまわない。
【００２８】
また、中和剤の含有量については、インキ組成物全量に対し、０．１質量％より少ないと、前記アミノ酸誘導体と前記リン酸エステル系界面活性剤の中和が不十分なるおそれがあり、５．０質量％を越えると、インキ経時が不安定性になるおそれがあるため、インキ組成物全量に対し、０．１〜５．０質量％が好ましい、より考慮すれば、１．０〜３．０質量％がより好ましい。
【００２９】
また、本発明では、ｐＨ値の安定性を考慮することや、ボ−ルペンチップのチップ本体やボール材に金属材料を用いる場合は、金属腐食を抑制しやすくするには、ベンゾトリアゾールを含んでなることが好ましい。特にタングステンカーバイドを主成分とする超硬合金ボールは、その結合材として、コバルト、ニッケル等を用いており、金属腐食の影響が出やすいため、ベンゾトリアゾールを含んでなることが、好ましい。
【００３０】
本発明で用いる着色剤は、染料、顔料等、特に限定されるものではなく、適宜選択して使用することができる。染料については、直接染料、酸性染料、塩基性染料、含金染料、各種水溶性の造塩タイプ染料等が採用可能である。顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、アルミ顔料、パール顔料、蛍光顔料、蓄光顔料、補色顔料等が挙げられる。その他、着色樹脂粒子体として顔料を媒体中に分散させてなる着色体を公知のマイクロカプセル化法などにより樹脂壁膜形成物質からなる殻体に内包または固溶化させたマイクロカプセル顔料を用いても良い。更に、顔料を透明、半透明の樹脂等で覆った着色樹脂粒子などや、また着色樹脂粒子や無色樹脂粒子を、顔料もしくは染料で着色したもの等も用いることもできる。これらの染料および顔料は、単独または２種以上組み合わせて使用してもかまわない。含有量は、インキ組成物全量に対し、１質量％〜２０質量％が好ましい。
【００３１】
着色剤の中でも、フタロシアニン系顔料を用いる場合は、金属親和性が高い構造のため、金属イオンの不純物などを多く含み、前記リン酸エステル系界面活性剤による金属塩の析出物によるインキ経時安定性に影響が発生しやすいため、本発明の効果が顕著に出やすいため、効果的であり、より銅フタロシアニン系顔料を用いた場合は、よりインキ経時安定性に影響しやすいため、より効果的である。
【００３２】
また、本発明には、インキ粘度調整剤や顔料分散剤として樹脂などを用いても良く、アクリル系樹脂、アルキッド樹脂、セルロース誘導体、ポリビニルピロリドン、ポリビニルアルコール等の水溶性樹脂、キサンタンガム、架橋型アクリル酸重合体、サクシノグリカン、ガーガム、ダイユータンガム等や、アルカリ膨潤会合型増粘剤、ノニオン会合型増粘剤などの会合型増粘剤などの剪断減粘性付与剤等が挙げられる。これらは、単独又は２種以上混合して使用してもよい。  これらのインキ粘度調整剤や顔料分散剤は、単独又は２種以上組み合わせて使用してもかまわない。
【００３３】
また、樹脂の添加量は、インキ組成物全量に対して、０．１質量％未満だと、所望のインキ粘度が得られにくく、３０質量％を越えると書き出し性能が劣ってしまう可能性があるため、０．１質量％〜３０質量％が好ましく、より考慮すれば、０．１質量％〜５質量％が好ましい。
【００３４】
その他として、潤滑性の向上を考慮し、脂肪酸、シリコ−ン系等の界面活性剤、尿素、ソルビット等の保湿剤、ベンゾトリアゾール等の防錆剤、１，２ベンゾイソチアゾリン−３−オン等の防菌剤を添加することができる。また、定着剤も適宜添加可能で、樹脂エマルジョンとして、アクリル系樹脂、ウレタン系樹脂、スチレン−ブタジエン系樹脂、ポリエステル系樹脂、酢酸ビニル系樹脂等を添加することができる。これらは単独または２種以上組み合わせて使用することができる。
【００３５】
また、書き味、インキ漏れ抑制を向上するために、有機樹脂粒子やシリカなどの無機粒子を用いても良い。特に、有機樹脂粒子を用いることが好ましく、有機樹脂粒子としては、ポリエチレン樹脂、ポリプロピレン樹脂などのオレフィン系樹脂粒子や、メラミン・ホルムアルデヒド樹脂、ベンゾグアナミン・ホルムアルデヒド樹脂、ベンゾグアナミン・メラミン・ホルムアルデヒド樹脂、尿素ホルムアルデヒド樹脂、ナイロン樹脂などの化学構造中に窒素原子を含む含窒素樹脂粒子や、アクリル系樹脂粒子、スチレン系樹脂粒子、エポキシ樹脂粒子、ウレタン樹脂粒子、セルロース樹脂粒子などが挙げられる。さらに、有機樹脂粒子の中でも、書き味、インキ漏れ抑制、インキ経時安定性を考慮すれば、オレフィン系樹脂粒子、含窒素樹脂粒子を用いることが好ましい。
【００３６】
前記有機樹脂粒子の形状については、球状、もしくは異形の形状のものなどが使用できるが、摩擦抵抗を低減することを考慮すれば、球状樹脂粒子が好ましい。ここでいう球状樹脂粒子とは、真球状に限定されるものではなく、略球状の樹脂粒子や、略楕円球状の樹脂粒子などでも良い。
【００３７】
また、ボ−ルペンチップの材料は、ステンレス鋼、洋白、ブラス（黄銅）、アルミニウム青銅、アルミニウムなどの金属材、ポリカーボネート、ポリアセタール、ＡＢＳなどの樹脂材が挙げられるが、ボール座の摩耗、経時安定性を考慮するとステンレス綱材のチップ本体とすることが好ましい。
【００３８】
また、ボールペンチップのボールは、特に限定されるものではないが、タングステンカーバイドを主成分とする超硬合金ボールは、その結合材として、コバルト、ニッケル等を用いている。前記チップ本体やボールの金属材料を用いる場合は、リン酸エステル系界面活性剤との親和性が高く、より滑らかな書き味を得られやすいために好ましい。一方で、従来の金属イオン封鎖剤などを併用する場合は、これら超硬合金ボールの金属材料を溶出させやすい課題があった。そのため炭化硅素等の非金属系のセラミックボールを使用することが好適であった。これらの非金属系のセラミックボールはリン酸エステル系界面活性剤との親和性が金属材のボールに対して弱いため、書き味が劣りやすかった。前記カルボキシル基を１基有するアミノ酸誘導体は、従来の金属イオン封鎖剤などと比べて、コバルト、ニッケル等の金属に対して、経時的に腐食しづらいため、腐食によるボールの回転抵抗を生じることもなく、良好な書き味が得られ、超硬合金ボールに対しても好適に用いられる。
【００３９】
次に実施例を示して本発明を説明する。
実施例１
水                                                                ５７．８質量部
水溶性有機溶剤（グリセリン）                                      １１．０質量部
中和剤（トリエタノールアミン）                                      ３．０質量部
リン酸エステル系界面活性剤（トリデシルアルコール系、ＨＬＢ値１１）  １．０質量部
カルボキシル基を１基有するアミノ酸誘導体（ジヒドロキシエチルグリシン）
０．３質量部
防錆剤（ベンゾトリアゾール）                                        ０．５質量部
顔料分散体（銅フタロシアニン系顔料）                              ２６．０質量部
剪断減粘性付与剤（キサンタンガム）                                  ０．４質量部
【００４０】
実施例１は、まず水、水溶性有機溶剤、中和剤、リン酸エステル系界面活性剤、カルボキシル基を１基有するアミノ酸誘導体、防錆剤、顔料分散体をマグネットホットスターラーで４０℃加温撹拌してベースインキを作成する。
【００４１】
その後、上記作製したベースインキを加温しながら、剪断減粘性付与剤を投入してホモジナイザー攪拌機を用いて均一な状態となるまで充分に混合攪拌した。その後、濾紙を用い濾過を行って、実施例１の水性ボールペン用インキ組成物を得た。
尚、実施例１のインキ粘度は、ブルックフィールド社製ＤＶ−ＩＩ粘度計（ＣＰＥ−４２ローター）を用いて２０℃の環境下で、剪断速度１．９２ｓｅｃ−１（回転数０．５ｒｐｍ）の条件にてインキ粘度を測定したところ、２５００ｍＰａ・ｓであった。 
また、実施例１のｐＨ値は、ＩＭ−４０Ｓ型ｐＨメーター（東亜ディーケーケー株式会社製）を用いて、２０℃にて測定したところ、ｐＨ値＝８．５であった。
【００４２】
実施例２〜７
各成分を表に示す配合に変更した以外は、実施例１と同様な手順で水性ボールペン用インキ組成物を作成した。
【表１】
2017048261.tif 000002
【００４３】
比較例１〜１０
各成分を表に示す配合に変更した以外は、実施例１と同様な手順で水性ボールペン用インキ組成物を作成した。
【表２】
2017048261.tif 000003
【００４４】
試験および評価
インキ収容筒の先端部に、ステンレス綱材からなるチップ本体のボール抱持室に、ボール径がφ０．７ｍｍの超硬合金ボールを回転自在に抱持したボールペンチップを装着し、インキ収容筒内に実施例１〜７および比較例１〜１０において作製した水性インキ組成物及びグリース状のインキ追従体を直に充填したレフィルを、（株）パイロットコーポレーション製のゲルインキボールペン（商品名：Ｊｕｉｃｅ）に装着して、本発明の水性ボールペンを作製し、以下の試験及び評価を行った。尚、書き味・筆記試験、筆記試験用紙としてコピー用紙（ＰＰＣ用紙）を用いて、下記のような項目で評価した。
【００４５】
チップ本体の経時試験：ボールペン用レフィルを５０℃・湿度０％の環境下、３ヶ月間放置後に、チップ本体内のインキを顕微鏡観察や筆記試験を行った。
析出物がなく、良好のもの                              ・・・◎
析出物が微少に発生したが、実用上問題のないもの        ・・・○
析出物が発生し、実用上影響がでるもの                  ・・・△
析出物が存在し、カスレや筆記不良などの原因になるもの  ・・・×
【００４６】
書き味：ボールペン用レフィルを５０℃・湿度０％の環境下、３ヶ月間放置後に、手書きによる官能試験を行い評価した。
非常に滑らかなもの                                   ・・・◎ 
滑らかであるもの                                     ・・・○ 
やや劣るものを                                       ・・・△ 
重く、劣るもの                                       ・・・×
【００４７】
ボールの腐食試験：ボールペン用レフィルを５０℃・湿度０％の環境下、３ヶ月間放置後に、ボールの腐食状態を顕微鏡や筆記試験を観察した。
ボールの腐食がないもの                                    ・・・○
ボールの腐食があり、筆跡にカスレがあるもの                ・・・△
ボールの腐食があり、筆跡にカスレが多く、実用性に乏しいもの・・・×
【００４８】
実施例１〜７では、書き味、チップ本体の経時試験、ボールの腐食試験ともに良好な性能が得られた。
【００４９】
比較例１、９、１０では、アミノ酸誘導体を含有しなかったため、チップ本体内に析出物が発生し、筆記不良になってしまった。
【００５０】
比較例２、８では、ＨＬＢ値が６〜１３であるリン酸エステル系界面活性剤を含有しなかったため、書き味が、やや劣ってしまった。
【００５１】
比較例３では、０．５≦Ｂ／Ａ≦１０の範囲ではなく、前記アミノ酸誘導体と前記リン酸エステル系界面活性剤の中和が不十分であったため、ボールの腐食が発生し、筆跡にカスレが発生したり、チップ本体内に析出物が発生した。さらに、ボールの回転も悪く、書き味がやや劣ってしまった。
【００５２】
比較例４では、カルボキシル基を４基有するアミノ酸誘導体を含有したため、ボールの腐食がひどく、筆跡にカスレがひどかった。さらに、ボールの回転も悪く、書き味が、やや劣ってしまった。
【００５３】
比較例５〜７では、カルボキシル基を２〜３基有するアミノ酸誘導体を含有したため、ボールの腐食があり、筆跡にカスレが発生した。さらに、ボールの回転も悪く、書き味が、やや劣ってしまった。
【００５４】
尚、図示はしていないが、ボールペンチップ内にステンレス鋼材からなるボールを押圧するコイルスプリングを配設する場合には、チップ本体と同様に、ＨＬＢ値が６〜１３であるリン酸エステル系界面活性剤とコイルスプリングの金属イオンとの反応により金属塩が発生するおそれがあるため、本発明の効果は顕著である。
【００５５】
さらに、顔料のような粒径の大きいものを含有したインキ組成物では、ボールとチップ本体の間で回転阻害による書き味の劣化の可能性や、ボール径が０．５ｍｍ以下のボールを用いたボールペンは、ボールとボール座の接触面積が小さく、単位面積に掛かる荷重が高くなることによる書き味の劣化の可能性があるので本発明の効果は顕著である。
【産業上の利用可能性】
【００５６】
本発明は水性ボールペン用インキ組成物に関し、さらに詳細としては、水、着色剤、アミノ酸誘導体、ＨＬＢ値が６〜１３であるリン酸エステル系界面活性剤、中和剤を含んでなる水性ボールペン用インキ組成物であり、前記アミノ酸誘導体の構造内にカルボキシル基を１基有し、かつ、前記アミノ酸誘導体と前記リン酸エステル系界面活性剤とのインキ組成物全質量に対する総含有量をＡ、前記中和剤のインキ組成物全質量に対する含有量をＢとした場合、０．５≦Ｂ／Ａ≦１０の関係であることを特徴とする水性ボールペン用インキ組成物を用いることで、書き味が良好で、さらにチップ本体内の金属塩による析出物を抑制することで経時安定性に優れた水性ボールペン用インキ組成物を提供することができる。そのため、キャップ式、ノック式等、ボールペンとして広く利用することができる。